(57)【要約】【課題】重油等をバーナー燃焼させる前に発火点近くに予熱するバーナー先端の混流部に用いるバーナーチップにおいて、短周期でのキャビテーション（壊食）、腐食、水素脆化、摺動や振動負荷等による損耗が生じないメンテナンス周期の長い高耐性材を提供する。【解決手段】質量％で、Ｃｒ：２６〜３２％、Ｎｉ：０．１〜３％、Ｗ：４〜１８％、Ｍｏ：２〜５％、Ｃ：０．２５〜３．２％、Ｆｅ≦３％、Ｏ≦１００ｐｐｍを含有し、残部は実質的にＣｏ及び不可避の不純物からなることを特徴とするバーナーチップ。【選択図】図１
2010117051.tif 000002
【特許請求の範囲】
【請求項１】
液体燃料ノズルと、噴霧媒体ノズルとを介して液体燃料及び噴霧媒体を混合ノズルに導入し、前記混合ノズル先端の噴射口から前記液体燃料を前記噴霧媒体によって噴霧させるバーナーチップにおいて、
前記バーナーチップの材質が、質量％で、
Ｃｒ：２６〜３２％、
Ｎｉ：０．１〜３％、
Ｗ  ：４〜１８％、
Ｍｏ：２〜５％、
Ｃ  ：０．２５〜３．２％、
Ｆｅ≦３％、
Ｏ≦１００ｐｐｍ
を含有し、
残部はＣｏ及び不可避の不純物からなることを特徴とする、バーナーチップ。
【請求項２】
前記混合ノズルの内径は、前記噴霧媒体ノズルの内径より大きく、
前記噴霧媒体ノズルは、前記混合ノズルとの境界のコーナー部が、端部から０．２ｍｍ以上１ｍｍ以下の範囲で面取りされ、または曲率半径０．２ｍｍ以上１ｍｍ以下の範囲で面取りされていることを特徴とする、請求項１記載のバーナーチップ。
【請求項３】
前記混流部の引張強さが３００ＭＰａ以上を満たすことを特徴とする、請求項１又は２記載のバーナーチップ。
【請求項４】
前記混合ノズルの混流部の表面粗さＲａが０．０５〜８μｍ、または、バーナーに装着したときに表面基準長さ０．８ｍｍで測定した前記混流部の最大谷深さＲｖが０．５〜２０μｍであることを特徴とする、請求項１〜３の何れか１項に記載のバーナーチップ。
【発明の詳細な説明】
【技術分野】
【０００１】
本発明は、重油等をバーナー燃焼させる前に発火点近くに予熱するバーナー先端の混流部に用いるバーナーチップに関するものである。
【背景技術】
【０００２】
原油価格の高騰に伴い、重油等の低質油が発電用などに使用されることが多くなってきている。低質油は発火点が高く、予め加熱処理して燃焼させることが多い。そのため、２００℃以上の水蒸気と混合させ、発火点近くに上げ、粘度も下げることによって流動性を上げるようなバーナー構造が用いられる。
【０００３】
重油等を燃焼させるバーナーの一般的な構造は、図１に示した水蒸気流路２と重油等の流路１、及びそれらが交わる混流部７からなる噴射口４が複数組合わされたものが多い。この水蒸気流路と重油等の流路の混流部が、キャビテーション（壊食）、腐食、水素脆化、摺動や振動負荷等によって損耗し、噴射状態が安定化せず、場合によっては失火することもあった。混流部２にて、急激に加温された重油等が渦を発生させ、流路の内壁に大きなダメージを及ぼすことが頻発している。
【０００４】
従来は、そのような渦流れによるキャビテーション（壊食）に対し、工具鋼が用いられることが多いが、その耐久寿命は長いとは言えなかった。このようなキャビテーションに関する改善技術としては、これまで開示されたものはない。
【０００５】
また、本発明に用いる、いわゆるステライト系材料を用いたパイプの内部の被覆方法として、プラズマ・スプレイ・バーナーを使用して、Ｃ：０．６〜３．０％、Ｓｉ：０．２〜２．０％、Ｃｒ：２６．０〜３３．０％、Ｗ：２．０〜１５．０％、Ｎｉ：０〜５．０％、Ｆｅ：０〜５．０％、Ｃｏ：残からなるＣｏ基合金粉末のスプレイ用材料をプラズマ・スプレイにより被覆する方法が特許文献１に開示されている。
【０００６】
【特許文献１】特開昭６３−２２９１６４号公報
【発明の開示】
【発明が解決しようとする課題】
【０００７】
しかし、特許文献１には、バーナーの具体的な材料として、銅、タングステン製の電極、酸化アルミニウム製の絶縁リングが開示されているのみであり、これらは何れもＭｏが含まれていないため、重油燃焼バーナーの先端部に用いたとしても、耐熱衝撃性、耐腐食性、耐水素脆化性などが劣るため、混流部の内壁のキャビテーションを改善することはできないという問題があった。
【０００８】
本発明は、このような課題を解決するために成されたものであり、その目的とするところは、重油等の燃焼前に発火点近くに予熱するバーナーの混流部において、長寿命化を可能とし、短周期でのキャビテーション(壊食)、腐食、水素脆化、摺動や振動負荷等による損耗が生じないバーナーチップを提供することである。
【課題を解決するための手段】
【０００９】
本発明者は、渦流れ、沸騰等の負荷環境下で実験を行い、高価な元素は必要最低限の量に抑え、高耐久性、高信頼性、高強度材として、十分長期に及ぶ耐久性と高い機械強度を確保可能な成分範囲を鋭意探究した。その結果、バーナーチップの耐久性については、一般的な工具鋼であるＳＫＤ１１、ＳＫＨでは不十分で、超硬（ＷＣ−Ｃｏ）材でも耐食性が不足していた。
【００１０】
そこで、バーナーチップの材質や構造に創意工夫を加えた結果として得られた本発明のバーナーチップは、
（１）液体燃料ノズルと、噴霧媒体ノズルとを介して液体燃料及び噴霧媒体を混合ノズルに導入し、前記混合ノズル先端の噴射口から前記液体燃料を前記噴霧媒体によって噴霧させるバーナーチップにおいて、
前記バーナーチップの材質が、質量％で、
Ｃｒ：２６〜３２％、
Ｎｉ：０．１〜３％、
Ｗ  ：４〜１８％、
Ｍｏ：２〜５％、
Ｃ  ：０．２５〜３．２％、
Ｆｅ≦３％、
Ｏ≦１００ｐｐｍ
を含有し、
残部はＣｏ及び不可避の不純物からなることを特徴とする、バーナーチップ、
（２）前記混合ノズルの内径は、前記噴霧媒体ノズルの内径より大きく、前記噴霧媒体ノズルは、前記混合ノズルとの境界のコーナー部が、端部から０．２ｍｍ以上１ｍｍ以下の範囲で面取りされ、または曲率半径０．２ｍｍ以上１ｍｍ以下の範囲で面取りされていることを特徴とする、（１）のバーナーチップ、
（３）前記混流部の引張強さが３００ＭＰａ以上を満たすことを特徴とする、（１）又は（２）のバーナーチップ、
（４）前記混合ノズルの混流部の表面粗さＲａが０．０５〜８μｍ、または、バーナーに装着したときに表面基準長さ０．８ｍｍで測定した前記混流部の最大谷深さＲｖが０．５〜２０μｍであることを特徴とする、（１）〜（３）の何れかのバーナーチップ、
である。
【発明の効果】
【００１１】
本発明により、重油等をバーナー燃焼させる設備において、燃焼前に発火点近くに予熱するバーナーの混流部に用いるメンテナンス周期の長い高耐性材を提供することが可能となった。
【００１２】
また、短周期でのキャビテーション（壊食）、腐食、水素脆化、摺動や振動負荷等による損耗が生じないによる長寿命化の結果、省資源、省エネルギーに大きく寄与する事が可能となると同時に、メンテナンスの省力化、省スペース化、高効率化が可能となり、合わせて設備の稼働率の向上を図ることができる様になった。
【発明を実施するための最良の形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
まず、（１）に係る本発明にて規定する高耐性材の成分組成限定理由について、以下に説明する。
【００１５】
Ｃｒは、Ｃｏ基合金の耐食性を向上させるために欠くことのできない基本元素である。渦流れ、沸騰に繰り返し晒される環境に耐えられる耐食性を確保するためには、質量％で（以下同様）、２６％以上含有させる必要がある。また、好ましくは２８％以上含有させるのが良い。しかしながら、多量に含有させても寿命向上効果が飽和するとともにコスト高となるため、上限を３２％とした。より好ましくは上限を３０％とするのが良い。
【００１６】
Ｎｉは、加工性を改善する元素でもある。本発明の目的を達成するためには、高耐性材として長期間の使用に耐える耐食性を確保することが不可欠であり、最低でも０．１％以上、好ましくは１％以上とするのが良い。しかしながら、多量に含有させても寿命向上効果が飽和するので、上限を３％とした。
【００１７】
Ｗは、溶射時の融点を上げ、濡れ性を改善するために４％以上が必要である。一方、１８質量％を超えると靭性や耐熱衝撃性、さらに粉末の溶射付着効率（溶射時の歩留まり）が低下するため好ましくない。
【００１８】
Ｍｏは、炭窒化物の析出を抑制し、時効硬化性の向上に効果のある元素である。高温液体に繰り返し浸漬された場合でも優れた寿命を得るためには２％以上、好ましくは３％以上の含有が必要である。しかしながら、多量に含有させると、δフェライトが増加して製造時の圧延工程におけるクリープ破断強度が低下するという影響が生じるので、上限を５％とした。より好ましくは、上限を４．５％とするのが良い。
【００１９】
Ｃは、０．２５％以上含有することにより、Ｃｏ基合金中に固溶して高強度に寄与する元素であるが、耐食性を損なう元素でもある。従って、高温油に耐える耐食性を確保するには、より低減することが好ましいため上限を３．２％とした。より優れた耐食性を重視する場合にはできるだけ低い方が望ましく、特に０．８％以下であれば有利である。
【００２０】
Ｆｅは、製造過程で風袋、混合装置等から混入し、不純物として不可避的に含有している元素である。しかしながら、多量に含有すると耐久性を低下させる原因となるため、上限を３％以下とする。
【００２１】
Ｏは、溶解時に大気中から混入し、不純物として不可避的に含有している元素である。しかしながら、多量に含有すると熱間加工性を阻害する原因となるため、上限を１００ｐｐｍ以下に規制する。
【００２２】
その他、不可避的不純物として、以下の成分を含有しても良い。
【００２３】
Ｓｉは、脱酸剤として含有しても良く、フェライト相を安定化させる。また、耐酸化性、加工硬化性、時効硬化性の向上に効果のある元素である。しかしながら、５％を超えて添加すると靱性を損なうので上限を５％とすることが好ましい。さらに好ましくは０．８％以下にするのが良い。下限については特に定めないが、脱酸のためには０．４％以上することが好ましい。
【００２４】
Ｍｎは、オーステナイト相を安定化させ、加工硬化性の向上に効果のある元素であり、下限は定めないが、好ましくは０．４％以上０．６％以下含有させるのが良い。しかしながら、多量に含有させても効果が飽和するので、上限を１％とするのが好ましい。
【００２５】
Ｐは、熱間加工性を劣化せしめる元素であり、極力低減する必要があるため、上限を０．０４％とすることが好ましい。より好ましくは０．０３％以下である。
【００２６】
Ｓは、熱間加工性を著しく劣化せしめ、合わせて耐食性も損なう元素であるが、機械加工性を改善する元素でもある。従って、耐食性を重視する場合には、低減する必要があり、上限を０．０３％とすることが好ましい。特に耐食性を重視する場合には、Ｓを０．００１５％以下とするのが良い。耐食性と機械加工性を、場合に応じて両立せしめるためには、この範囲で添加することが好ましい。
【００２７】
Ｃｕは、耐食性の改善に効果のある元素であるが、多量に含有すると熱間加工性が劣化し、熱間鍛造によるＣフックの製造が困難になるので、上限を３％とすることが好ましい。
【００２８】
Ａｌは、脱酸効果のために０．００１％以上含有しても良いが、０．１％を超えると耐食性、冷間加工性を劣化させるため上限を０．１１％とすることが好ましい。より好ましくは０．０５５％以下である。
【００２９】
Ｎは、Ｃｏ基合金の強度と耐食性を向上させる元素であり、０．０１％以上、更に０．０２％以上含有することが好ましいが、０．５％を超えると固溶度を超えて気泡となり易い。より好ましくは、０．２％以下である。
【００３０】
Ｔｉは、Ｃを固定し耐食性を向上させ、またＣａと共存してＯを固定し耐食性を向上させる元素であり、０．５％以下で含有することが好ましい。０．５％を超えると熱間加工性を劣化させる。
【００３１】
Ｃａは、強力な脱酸、脱硫剤として０．０００５％以上含有することが好ましい。０．００８％を超えると耐食性を劣化させる。
【００３２】
また、被削性改善元素を添加して、機械加工を容易にすることも可能である。この場合には、Ｐｂを０．４０％以下、Ｓｅを０．４０％以下、Ｔｅを０．４０％以下、Ｂｉを０．４０％以下、Ｃａを０．０００５〜０．００８％のうち、少なくとも２種以上を含有させると良い。
【００３３】
次に、バーナーチップの形状等の限定理由について、説明する。
【００３４】
図１（ａ）は、本発明の実施態様であるバーナーチップの正面図を示し、図１（ｂ）は、図１（ａ）のＡ−Ａ断面の断面図を示す。図２に、図１（ｂ）のＡ−Ａ断面の拡大図として、液体燃料ノズル１と、噴霧媒体ノズル２とを介して混合ノズル３に導入し、噴射口４から液体燃料を噴霧媒体によって噴霧させるバーナーチップ５を示す。バーナーチップ５は、図１（ｂ）の斜線に示すように、全体を本発明に係る成分からなる部品としても良いし、図２の斜線に示すように、液体燃料ノズル１、噴霧媒体ノズル２及び混合ノズル３を含む部分のみ、本発明に係る成分からなる部品としても良い。
【００３５】
液体燃料ノズル１からは、重油等の高引火点燃料を噴霧し、噴霧媒体ノズル２からは、高温（例えば１００〜２５０℃）の水蒸気を噴霧することができるが、これに限定することなく本発明の効果を得ることができる。
【００３６】
混合ノズル３の内径を、噴霧媒体ノズル２の内径より大きくすることによって、混合ノズル３のサイドの液体燃料ノズル１から混入する重油等の燃料と、噴霧媒体ノズル２から混入する水蒸気等の噴霧媒体とが混流部７において混流する際に渦巻きが生じ、短時間に加熱されるという効果が得られる。
【００３７】
また、噴霧媒体ノズル２と、混合ノズル３との境界のコーナー部６（バーナーチップ５における噴霧媒体ノズル２と混合ノズル３との境界面の外周端部）を、図３に示すように、端部から０．２ｍｍ（Ｃ０．２）以上面取りするか、曲率半径Ｒを０．２ｍｍ（Ｒ０．２）以上とすると、燃料と噴霧媒体とが混流する際に生ずる渦巻きによるコーナー部６の侵食が低減されるから、バーナーチップの延命化という効果が得られる（前記（２）に係る本発明）。曲率半径、面取りが１ｍｍ超にしても侵食低減の効果はそれ以上に得られるが、下記の理由に加えて加工費が上がるので１ｍｍ以下を上限に設定した。
【００３８】
端部からの面取り量が１ｍｍ、より厳格には０．３ｍｍを超えると、渦巻きが生じにくくなることがあるので、面取り量は１ｍｍ以下、望ましくは０．３ｍｍ以下とすることが好ましい。また、曲率半径が１ｍｍ、より厳格には０．３ｍｍを超えると、同様に渦巻きが生じにくくなることがあるので、曲率半径は１ｍｍ以下、望ましくは０．３ｍｍ以下とすることが好ましい。
【００３９】
次に、混流部７の厚みのうち最も薄い部分の厚み（混流部７の最小厚み）ｔ（ｍｍ）が、重油の予熱温度Ｔ（℃）と圧力Ｐ（ｋｇｆ／ｃｍ２）、流速ｖ（ｍ／ｓｅｃ．）によって導き出される下記（１）式を満たすと、安定した重油供給が可能になり、部材の耐久性、信頼性の向上という効果が得られる。
ｔ≧３＋０．００４Ｔ＋０．０５Ｐ＋０．００３ｖ  （３．３４１５≦ｔ≦５．１）
・・・（１）
６０≦Ｔ≦２５０
２≦Ｐ≦１０
０．５≦ｖ≦２００
【００４０】
混流部７の最小厚みが本発明組成の２００℃で実測した最小引張強度（ＴＳ）２００ＭＰａを有する厚みより、著しく薄いと熱変形を起こす可能性が高くなることから好ましくないので、混流部７の引張強さ（すなわち、混流部７の周囲のバーナーチップ５の引張強さ）は、安全係数として１．５を用いれば、１．５×（ＴＳ）＝１．５×２００ＭＰａ＝３００ＭＰａより小さいと、バーナーの火炎が不安定となる可能性が高まるから好ましくない。なお、本発明における引張強さは、ＪＩＳ  Ｇ７６０１に準拠して測定することができる。
【００４１】
ここで、必要強度は、本組成の引張強さを室温から４００℃まで１００℃刻みに実測した値を用いた。この（１）式は、本組成の強度データに安全係数を掛けたことにより求めたものである。
【００４２】
また、混合ノズル３の混流部７の機械加工を施して製品の仕上を行い、表面粗さをできるだけ小さくすることが寿命向上の点で重要となる。もし表面粗さが大きいと、孔食現象が起き易く、長期の寿命が確保できなくなるからである。このため、好ましくは、混流部７の表面粗さＲａを０．０５〜８μｍに仕上げ、装着中もこの範囲内であるのが良い。表面粗さＲａが０．０５μｍより小さいと、Ｃｏ基合金では仕上げコストが著しく増大するから、０．０５μｍ以上とすることが好ましい。表面粗さＲａが８μｍを超えると液体燃料と水蒸気等の噴霧媒体の混流が部分的に不均一となるので、８μｍ以下とすることが好ましい。なお、本発明における表面粗さＲａは、ＪＩＳ  Ｂ０６０１、ＪＩＳ  Ｂ０６３３に準拠して測定することができる。
【００４３】
また、本発明は、表面粗度の別の指標として、バーナーに装着したときに表面基準長さ０．８ｍｍで測定した混流部の最大谷深さであるＲｖ値が０．５〜２０μｍという表面性状に着眼した。基準長さ０．８ｍｍで測定される最大谷深さ、即ちＲｖ値が０．５〜２０μｍである鋼材は孔食現象が起き難く、長期の寿命が確保できる。
【００４４】
ここで、Ｒｖを０．５〜２０μｍとしたのは、２０μｍを超えると表層部の欠陥として孔食が起こり易く、構造部材として強度低下を来たす一因となるからであり、０．５μｍ未満であると、接触摩擦が増大し、摺動寿命を短縮するおそれがあるからである。このＲｖ値は、ＪＩＳ−Ｂ０６０１に準拠するものとする（前記（４）に係る発明）。
【００４５】
尚、混流部７とは、予熱するための噴霧媒体の侵入経路へ注入される液体燃料との合流部と定義する。
【００４６】
本発明のバーナーチップ５は、上記の範囲を満たすＣｏ基合金を真空溶解、真空鋳造、もしくは溶射、肉盛して、製造することができる。
【００４７】
真空溶解時の真空溶解温度は１，４５０〜１，６５０℃、真空度は０．１ｈＰａ、溶解炉は２０ｋｇ／バッチで行い、これを真空または雰囲気制御された鋳型へ鋳造することにより製造できる。
【００４８】
溶射する場合の方法としては特に限定されず、例えば、電気式のワイヤー溶射、パウダー溶射、プラズマ溶射、及びガス式のフレーム溶射のいずれでも構わない。
【００４９】
寿命との関係を調べた結果、より好ましくは、製造方法として、溶射、肉盛に比べ鋳造による製造の方が適していた。
【実施例】
【００５０】
以下、実施例を用いて本発明をさらに具体的に説明する。
【００５１】
表１、表３に示す各種組成の材料（平均粒径５０μｍ）を従来鋼（ＳＫＤ１１）に真空溶射して、図１（ａ）に示す４つのφ３ｍｍの混合ノズル孔を有し、φ４４×ｔ２２．５ｍｍのバーナーチップを製造した。
【００５２】
液体燃料ノズル１は、先端がφ１ｍｍで、後段がφ１．５ｍｍとし、噴霧媒体ノズル２は、φ３ｍｍとした。噴霧媒体ノズル２と混合ノズル３の境界のコーナー部５を面取り加工し、鋼種１、１２はＣ０．３ｍｍ、鋼種２、６はＲ０．２ｍｍ、鋼種３、７はＣ０．５ｍｍ、鋼種４、１３はＲ０．６ｍｍ、鋼種５、１４はＣ１．０ｍｍ、鋼種８は面取りＣ０．１８ｍｍ、鋼種９はＲ０．１２ｍｍ、鋼種１０はＣ０．０７ｍｍ、鋼種１１は面取り無しとした。
【００５３】
混流部の引張強さは、表２、４に示すとおりであり、本発明の実施例では必要強度１．５×２００ＭＰａの２倍以上、比較例では１．２〜１．４倍であった。
【００５４】
以下は、表１（本発明例）、表３（比較例）に示す各種組成の高耐性バーナー供試材で、機械的特性評価ならびに実機耐久試験を行った結果をそれぞれ表２（本発明例）、表４（比較例）に示している。噴霧媒体ノズル２から２５０℃、５０ＭＰａの水蒸気を噴霧し、液体燃料ノズル１から常温、５０ＭＰａのＡ重油を噴霧して、混合ノズル３で予混合して発火点近くまで加温後、噴射口４から噴霧して燃焼させ、１ヶ月間の耐久試験を行い、厚さ方向の損耗量をｍｍ／月で求めた。
【００５５】
【表１】
2010117051.tif 000003
【００５６】
【表２】
2010117051.tif 000004
【００５７】
【表３】
2010117051.tif 000005
【００５８】
【表４】
2010117051.tif 000006
【００５９】
表に示したように、１ヶ月間の燃焼耐久試験で、本発明例である鋼種１〜１１は、月当たり厚さ方向の損耗量が０．１６〜０．４１ｍｍ／月で、キャビテーション（壊食）、腐食、水素脆化、摺動や振動負荷等による損耗負荷に対して極めて安定であるのに対し、比較例の鋼種１２〜１４は損耗量が本発明例の２５〜１５０倍と耐久性に大きな差が認められた。
【００６０】
また、燃焼試験後の試験材から切り出して機械的特性を測定した結果、本発明例の鋼種１〜１１は試験前の初期特性とほとんど変化が見られず、高い機械的特性を維持しており、優れた性能が得られることを確認した。
【００６１】
比較例の鋼種１２〜１４では、燃焼試験前の初期特性の１／３〜１／５で大きく低下していた。比較例の場合は、壊食、腐食等によって機械的強度が不足し、大トラブルが発生する確率が加速度的に高まっていくことに相当する。
【００６２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６３】
【図１】（ａ）は、本発明の実施態様に係るバーナーチップの正面図を示す。（ｂ）は、（ａ）のＡ−Ａ断面の断面図を示す。
【図２】図１（ｂ）の拡大図を示す。
【図３】（ａ）は、コーナー部の端部から０．２ｍｍ面取り加工した概念図を示す。（ｂ）は、コーナー部の端部を曲率半径Ｒが０．２ｍｍとした概念図を示す。
【符号の説明】
【００６４】
１  液体燃料ノズル
２  噴霧媒体ノズル
３  混合ノズル
４  噴射口
５  バーナーチップ
６  コーナー部
７  混流部
【図１】
2010117051.tif 000007
【図２】
2010117051.tif 000008
【図３】
2010117051.tif 000009